(57)【要約】【課題】  メモリー画像の発生しない単層型電子写真感光体等を提供する。【解決手段】  除電工程を有さない画像形成装置において、プラス極性に帯電させて用いる単層型電子写真感光体等であって、導電性基体上に感光層を形成し、感光層がフタロシアニン系化合物と、ホール輸送剤と、電子輸送剤と、バインダー樹脂とを含有し、ホール輸送剤の含有量は、バインダー樹脂重量に対して、５〜５００ｗｔ％であり、また、フタロシアニン系化合物の含有量がバインダー樹脂重量に対して０．１〜４ｗｔ％であり、感光層の膜厚が１０〜３５μｍであって、且つ、帯電電位を８００Ｖに設定し、露光波長７８０ｎｍ、露光エネルギー１．０μＪ／ｃｍ2の条件で、５００ｍｓｅｃ経過後に測定したプラス極性とマイナス極性の感度の絶対値差が５００Ｖ以下であるとともに、プラス極性感度の絶対値が、マイナス極性感度の絶対値より小さくする。【選択図】  図１
2006031048.tif 000002
【特許請求の範囲】
【請求項１】
除電工程を有さない画像形成装置において、プラス極性に帯電させて用いる単層型電子写真感光体であって、
導電性基体上に感光層を形成し、前記感光層が電荷発生剤としてのフタロシアニン系化合物、及びホール輸送剤、電子輸送剤をバインダー樹脂中に含有し、前記ホール輸送剤の含有量は、前記バインダー樹脂重量に対して、５〜５００ｗｔ％であり、前記フタロシアニン系化合物の含有量がバインダー樹脂重量に対して０．１〜４ｗｔ％であり、前記感光層の膜厚が１０〜３５μｍであって、且つ、帯電電位を８００Ｖに設定し、露光波長７８０ｎｍ、露光エネルギー１．０μＪ／ｃｍ2の条件で、５００ｍｓｅｃ経過後に測定したプラス極性とマイナス極性の感度の絶対値差が５００Ｖ以下であるとともに、プラス極性感度の絶対値が、マイナス極性感度の絶対値より小さいことを特徴とする単層型電子写真感光体。
【請求項２】
前記単層型電子写真感光体における露光メモリーおよび転写メモリーを４５Ｖ以下の値とすることを特徴とする請求項１に記載の単層型電子写真感光体。
【請求項３】
除電工程を有さない画像形成装置において、プラス極性に帯電させて用いる単層型電子写真感光体であって、
導電性基体上に感光層を形成し、前記感光層が電荷発生剤としてのフタロシアニン系化合物、及びホール輸送剤、電子輸送剤をバインダー樹脂中に含有し、前記電子輸送剤の含有量は、前記バインダー樹脂重量に対して、５〜１００ｗｔ％であり、前記フタロシアニン系化合物の含有量がバインダー樹脂重量に対して０．１〜４ｗｔ％であり、前記感光層の膜厚が１０〜３５μｍであって、且つ、帯電電位を８００Ｖに設定し、露光波長７８０ｎｍ、露光エネルギー１．０μＪ／ｃｍ2の条件で、５００ｍｓｅｃ経過後に測定したプラス極性とマイナス極性の感度の絶対値差が５００Ｖ以下であるとともに、プラス極性感度の絶対値が、マイナス極性感度の絶対値より小さいことを特徴とする単層型電子写真感光体。
【請求項４】
前記単層型電子写真感光体における露光メモリーおよび転写メモリーを４５Ｖ以下の値とすることを特徴とする請求項３に記載の単層型電子写真感光体。
【請求項５】
除電工程を有さない画像形成装置において、
正帯電の単層型電子写真感光体を備えるとともに、
前記単層型電子写真感光体の導電性基体上に感光層が形成してあり、前記感光層が電荷発生剤としてのフタロシアニン系化合物、及びホール輸送剤、電子輸送剤をバインダー樹脂中に含有し、前記ホール輸送剤の含有量は、前記バインダー樹脂重量に対して、５〜５００ｗｔ％であり、前記フタロシアニン系化合物の含有量がバインダー樹脂重量に対して０．１〜４ｗｔ％であり、前記感光層の膜厚が１０〜３５μｍであって、且つ、帯電電位を８００Ｖに設定し、露光波長７８０ｎｍ、露光エネルギー１．０μＪ／ｃｍ2の条件で、５００ｍｓｅｃ経過後に測定したプラス極性とマイナス極性の感度の絶対値差が５００Ｖ以下であるとともに、プラス極性感度の絶対値が、マイナス極性感度の絶対値より小さく、さらに、当該単層型電子写真感光体を、帯電工程においてプラス極性に帯電させることを特徴とする画像形成装置。
【請求項６】
除電工程を有さない画像形成装置において、
正帯電の単層型電子写真感光体を備えるとともに、
前記単層型電子写真感光体の導電性基体上に感光層が形成してあり、前記感光層が電荷発生剤としてのフタロシアニン系化合物、及びホール輸送剤、電子輸送剤をバインダー樹脂中に含有し、前記電子輸送剤の含有量は、前記バインダー樹脂重量に対して、５〜１００ｗｔ％であり、前記フタロシアニン系化合物の含有量がバインダー樹脂重量に対して０．１〜４ｗｔ％であり、前記感光層の膜厚が１０〜３５μｍであって、且つ、帯電電位を８００Ｖに設定し、露光波長７８０ｎｍ、露光エネルギー１．０μＪ／ｃｍ2の条件で、５００ｍｓｅｃ経過後に測定したプラス極性とマイナス極性の感度の絶対値差が５００Ｖ以下であるとともに、プラス極性感度の絶対値が、マイナス極性感度の絶対値より小さく、さらに、当該単層型電子写真感光体を、帯電工程においてプラス極性に帯電させることを特徴とする画像形成装置。
【発明の詳細な説明】
【技術分野】
【０００１】
本発明は、単層型電子写真感光体及び画像形成装置に関し、特に、電子写真式複写機、ファクシミリ、レーザービームプリンタ等に用いられる単層型電子写真感光体及び、画像形成装置に関する。
【０００２】
より詳細には、除電工程を有さない画像形成装置において使用してもメモリー画像が発生しない単層型電子写真感光体及び、画像形成装置に関するものである。
【背景技術】
【０００３】
有機感光体は、従来の無機感光体に比べて製造が容易であり、コストが安く、電荷輸送剤、電荷発生剤、結着樹脂等の感光体材料の選択肢が多様で、機能設計の自由度が高いという利点を有することから、近年、広く用いられている。
【０００４】
有機感光体には、電荷輸送剤（ホール輸送剤、電子輸送剤）を電荷発生剤とともに同一の感光層中に分散させた単層型感光体と、電荷発生剤を含有する電荷発生層と電荷輸送剤を含有する電荷輸送層とを積層した積層型感光体とがあり、層構成が簡単で生産性に優れている、層間の界面が少ないので光学的特性を向上できる、といった利点を有するため、近年、脚光を浴びつつある。
【０００５】
一方、電子写真方式を利用した画像形成装置は、感光体を帯電し（主帯電工程）、画像露光して静電潜像を形成し（露光工程）、この静電潜像を現像バイアス電圧が印加された状態でトナー現像し（現像工程）、形成されるトナー像を転写紙に転写し（転写工程）、定着して画像形成を行う。また、感光体上の残留トナーはウレタンブレード等によりクリーニングされ（クリーニング工程）、感光体上の残留電荷はＬＥＤ等により消去される（除電工程）。
【０００６】
そして、画像形成装置の小型化やイニシャルコストダウン等のために、上述のクリーニング工程と除電工程については省略される試みが種々なされている。
【０００７】
また、電子写真方式を利用した画像形成装置には、デジタル及びアナログ複写機、ファクシミリ、レーザービームプリンタ等があり、特に帯電工程で感光体に印加される帯電電圧と同極性のトナーを使用して現像する反転現像方式は、デジタル画像形成装置に広く使用されている。
【発明の開示】
【発明が解決しようとする課題】
【０００８】
＜転写メモリー＞
電子写真感光体を画像形成装置に使用した場合、転写工程で感光体に印加される転写電圧は、通常、感光体に直接印加せず転写媒体（紙）を介して印加され、転写媒体が転写工程を通過しないときは印加されない。
【０００９】
しかしながら、転写電圧の入切タイミングは非常に困難で、転写媒体の先後端部については感光体に直接印加される部分が発生してしまうことが多い。すなわち、転写媒体の先端が転写装置を覆う前に、転写電圧が印加され始め、また、転写媒体の後端の通過により転写装置の一部が露出されてもなお、転写電圧が印加され続けるため、当該部分は感光体に転写電圧が直接印加されるのである。
【００１０】
このため、例えば正帯電単層型感光体の場合、転写装置で印加される電圧の極性は負であるため、負電圧が印加された感光体部分には負の空間電荷が残存してしまう。一般に、単層型感光体は両極性に感度を有するため、次の除電工程において負の空間電荷が消去される。
【００１１】
ところが、上述の正帯電単層型感光体の負極性に対する感度が非常に悪い（電子輸送剤の移動度が極端に小さい）場合や、除電工程を有さない画像形成装置において使用する場合には、負の空間電荷が十分に消去されず、次の帯電工程で正帯電されても空間電荷の影響で電位低下が引き起こされ、更に現像工程においては感度差となって現れ、画像中では当該部分が黒くなる（メモリー画像）という問題が発生する。
【００１２】
＜露光メモリー＞
例えば、正帯電単層型感光体は、露光工程、現像工程を経て、通常は、除電工程で一様に感光体表面の正電荷が消去された後、次帯電工程において均一に正帯電される。
【００１３】
しかし、転写メモリーの場合と同様に、上述の正帯電単層型感光体の負極性に対する感度が悪い場合や、除電工程を有さない画像形成装置において使用する場合には、露光部分の方が非露光部分に比較して負の空間電荷密度が大きく、次帯電工程で電位差が生じ、メモリー画像が発生し易くなる。
【００１４】
そこで、本発明の目的は、除電工程を有さない画像形成装置において使用してもメモリー画像が発生しない単層型電子写真感光体を提供することにある。
【課題を解決するための手段】
【００１５】
本発明者らは鋭意研究の結果、上述の目的を達成するために、除電工程を有さない画像形成装置において、プラス極性に帯電させて用いる単層型電子写真感光体であって、導電性基体上に感光層を形成し、感光層が電荷発生剤としてのフタロシアニン系化合物、及びホール輸送剤、電子輸送剤をバインダー樹脂中に含有し、ホール輸送剤の含有量は、バインダー樹脂重量に対して、５〜５００ｗｔ％であり、フタロシアニン系化合物の含有量がバインダー樹脂重量に対して０．１〜４ｗｔ％であり、感光層の膜厚が１０〜３５μｍであって、且つ、帯電電位を８００Ｖに設定し、露光波長７８０ｎｍ、露光エネルギー１．０μＪ／ｃｍ2の条件で、５００ｍｓｅｃ経過後に測定したプラス極性とマイナス極性の感度の絶対値差が５００Ｖ以下であるとともに、プラス極性感度の絶対値が、マイナス極性感度の絶対値より小さい単層型電子写真感光体が、露光メモリー及び転写メモリーが非常に小さく、除電工程を有さない反転現像デジタル式画像形成システムにおいてもメモリー画像が発生しない事実を見出した。
【００１６】
すなわち、バインダー樹脂中のホール輸送剤の含有量は、バインダー樹脂重量に対して、５〜５００ｗｔ％であり、さらに、露光波長７８０ｎｍ、露光エネルギー１．０μＪ／ｃｍ2の条件で、５００ｍｓｅｃ経過後に測定したプラス極性とマイナス極性の感度の絶対値差が５００Ｖ以下であるとともに、プラス極性感度の絶対値が、マイナス極性感度の絶対値より小さい単層型電子写真感光体を使用すると、露光メモリー及び転写メモリーが非常に小さい。これは、プラス極性とマイナス極性の感度の絶対値差が小さいほど、感光層中で発生したホールと電子の輸送バランスが良好となりメモリーが小さくなるためと考えられる。
【００１７】
また、本発明の別の態様は、除電工程を有さない画像形成装置において、プラス極性に帯電させて用いる単層型電子写真感光体であって、導電性基体上に感光層を形成し、感光層が電荷発生剤としてのフタロシアニン系化合物、及びホール輸送剤、電子輸送剤をバインダー樹脂中に含有し、電子輸送剤の含有量は、バインダー樹脂重量に対して、５〜１００ｗｔ％であり、フタロシアニン系化合物の含有量がバインダー樹脂重量に対して０．１〜４ｗｔ％であり、感光層の膜厚が１０〜３５μｍであって、且つ、帯電電位を８００Ｖに設定し、露光波長７８０ｎｍ、露光エネルギー１．０μＪ／ｃｍ2の条件で、５００ｍｓｅｃ経過後に測定したプラス極性とマイナス極性の感度の絶対値差が５００Ｖ以下であるとともに、プラス極性感度の絶対値が、マイナス極性感度の絶対値より小さい単層型電子写真感光体が、露光メモリー及び転写メモリーが非常に小さく、除電工程を有さない反転現像デジタル式画像形成システムにおいてもメモリー画像が発生しない事実を見出した。
すなわち、バインダー樹脂中の電子輸送剤の含有量は、バインダー樹脂重量に対して、５〜１００ｗｔ％であり、さらに、露光波長７８０ｎｍ、露光エネルギー１．０μＪ／ｃｍ2の条件で、５００ｍｓｅｃ経過後に測定したプラス極性とマイナス極性の感度の絶対値差が５００Ｖ以下であるとともに、プラス極性感度の絶対値が、マイナス極性感度の絶対値より小さい単層型電子写真感光体を使用すると、露光メモリー及び転写メモリーが非常に小さい。これは、プラス極性とマイナス極性の感度の絶対値差が小さいほど、感光層中で発生したホールと電子の輸送バランスが良好となりメモリーが小さくなるためと考えられる。
【００１８】
また、本発明の単層型電子写真感光体において、電荷発生剤であるフタロシアニン系化合物の含有量は、バインダー樹脂重量に対して０．１〜４ｗｔ％の範囲が好ましい。フタロシアニン系化合物の含有量が４ｗｔ％を超えるとメモリーが大きくなる。すなわち、メモリーが、感光層中のトラップにキャリアが入りこみ残存キャリアとなって発生すると考えられるため、発生するキャリア数が過剰となり、残存キャリア数も多くなるためである。一方、含有量が０．１ｗｔ％未満の場合は光感度不足となり実使用が困難となる。
【００１９】
また、本発明の単層型電子写真感光体において、感光層の膜厚は１０〜３５μｍの範囲が好ましい。膜厚が３５μｍを超えるとメモリーが大きくなる。すなわち、感光層膜厚が大きくなるほど、暗減衰が大きくなり帯電能力が低下し、メモリーの影響を受け易くなること、または感光層構成材料の絶対量が増大することによりトラップが増えることに起因していると考えられる。一方、膜厚が１０μｍ未満の場合、膜削れによる感度悪化が著しくなり実使用が困難となる。
【００２０】
また、本発明の単層型電子写真感光体として、移動度の大きい電子輸送剤の材料設計が困難で、電子輸送剤の移動度がホール輸送剤の移動度に比較して小さいこと、画像形成装置内でのオゾンの発生が極めて少ないこと等の理由により、プラス極性感度の絶対値がマイナス極性感度の絶対値より小さい、すなわち正帯電型を用いることが好ましい。
【発明を実施するための最良の形態】
【００２１】
［第１の実施形態］
第１の実施形態は、除電工程を有さない画像形成装置において、除電工程を有さない画像形成装置において、プラス極性に帯電させて用いる単層型電子写真感光体であって、導電性基体上に感光層を形成し、感光層が電荷発生剤としてのフタロシアニン系化合物、及びホール輸送剤、電子輸送剤をバインダー樹脂中に含有し、ホール輸送剤の含有量は、バインダー樹脂重量に対して、５〜５００ｗｔ％であり、さらに、電子輸送剤の含有量は、バインダー樹脂重量に対して、５〜１００ｗｔ％であり、また、フタロシアニン系化合物の含有量がバインダー樹脂重量に対して０．１〜４ｗｔ％であり、感光層の膜厚が１０〜３５μｍであって、且つ、帯電電位を８００Ｖに設定し、露光波長７８０ｎｍ、露光エネルギー１．０μＪ／ｃｍ2の条件で、５００ｍｓｅｃ経過後に測定したプラス極性とマイナス極性の感度の絶対値差が５００Ｖ以下であるとともに、プラス極性感度の絶対値が、マイナス極性感度の絶対値より小さい単層型電子写真感光体である。
本発明の単層型電子写真感光体に用いられる種々の材料について詳細に説明する。
【００２２】
＜電荷発生剤＞
デジタル画像形成装置において、レーザを光源とする場合、小型・安価・簡便さ等の点から、多くは半導体レーザ、ＬＥＤが使用される。従って、少なくとも７００〜８５０ｎｍの波長領域に感度を有する有機感光体が必要である。かかる要求を満たす、有機感光体に使用される電荷発生剤として、例えば、多環キノン化合物、ピリリウム化合物、スクエアリウム化合物、フタロシアニン系化合物、アゾ化合物等が提案または実用化されているが、本発明の画像形成方法において使用される単層型電子写真感光体には、種々のフタロシアニン系化合物が使用される。
【００２３】
一般的にフタロシアニン系化合物には、中心金属を有さないメタルフリーフタロシアニン（ＣＧＭ−1）と、近年研究開発が活発に行われているチタニルフタロシアニン（ＣＧＭ−２）、及び、アルミニウムフタロシアニン、バナジウムフタロシアニン、カドミウムフタロシアニン、アンチモンフタロシアニン、クロムフタロシアニン、銅４−フタロシアニン、ゲルマニウムフタロシアニン、鉄フタロシアニン、クロロアルミニウムフタロシアニン、クロロインジウムフタロシアニン、クロロガリウムフタロシアニン、マグネシウムフタロシアニン、ジアルキルフタロシアニン、テトラメチルフタロシアニン、テトラフェニルフタロシアニン等の中心金属を有する金属フタロシアニンとがあり、またα型、β型、γ型、δ型、ε型、σ型、ｘ型、τ型等の結晶型のものがある。
【００２４】
＜ＣＧＭ−１＞
【化６】
2006031048.tif 000003
【００２５】
＜ＣＧＭ−２＞
【化７】
2006031048.tif 000004
【００２６】
また、本発明の画像形成方法において使用される単層型電子写真感光体には、フタロシアニン系化合物として、メタルフリーフタロシアニン、またはチタニルフタロシアニンが好適に使用される。また、フタロシアニン系化合物は、前述のようにバインダー樹脂重量に対して０．１〜４ｗｔ％含有することが好ましい。
【００２７】
＜ホール輸送剤＞
また、本発明の単層型電子写真感光体に用いられるホール輸送剤としては、特に一般式（１）で示されるスチルベン系化合物が好適に使用される。
【００２８】
また、ホール輸送剤として、該スチルベン系化合物を使用する場合、単独、または少なくとも１種以上含有すればよい。すなわち該スチルベン系化合物と共に、種々のホール輸送剤を含有していてもよい。
【００２９】
また、種々のホール輸送剤としては、例えば２，５−ジ（４−メチルアミノフェニル）−１，３，４−オキサジアゾール等のオキサジアゾール系の化合物、９−４（−ジエチルアミノスチリル）アントラセン等のスチリル系化合物、ポリビニルカルバゾール等のカルバゾール系化合物、有機ポリシラン化合物、１−フェニル−３（p−ジメチルアミノフェニル）ピラゾリン等のピラゾリン系化合物、ヒドラゾン系化合物、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物等があげられる。
【００３０】
また、ホール輸送剤の含有量は、バインダー樹脂重量に対して５〜５００ｗｔ％、更には２５〜２００ｗｔ％が好ましい。
【００３１】
＜電子輸送剤＞
また、本発明の単層型電子写真感光体に用いられる電子輸送剤としては、特に一般式（２）、（３）、（４）または（５）で示されるキノン系化合物が好適に使用される。
【００３２】
また、電子輸送剤として、該キノン系化合物を使用する場合、単独、または少なくとも１種以上含有すればよい。すなわち該キノン系化合物と共に、種々の電子輸送剤を含有していてもよい。
【００３３】
また、種々の電子輸送剤としては、例えばピレン系化合物、カルバゾール系化合物、ヒドラゾン系化合物、Ｎ，Ｎ−ジアルキルアニリン系化合物、ジフェニルアミン系化合物、トリフェニルアミン系化合物、トリフェニルメタン系化合物、テトラシアノエチル、テトラシアノキノジメタン、クロルアニル、ブロモアニル、２,４,７−トリニトロ−９−フルオレノン、２,４,５,７−テトラニトロ−９−フルオレノン、２,４,７−トリニトロ−９−ジシアノメチレンフルオレノン、２,４,５,７−テトラニトロキサントン、２,４,８−トリニトロチオキサントン等の電子吸引性物質、あるいはこれらの電子吸引性物質を高分子化したもの等があげられる。
【００３４】
また、電子輸送剤の含有量は、バインダー樹脂重量に対して５〜１００ｗｔ％、更には１０〜８０ｗｔ％が好ましい。
【００３５】
＜バインダー樹脂＞
また、上述の各成分を分散させるためのバインダー樹脂は、従来から感光層に使用されている種々の樹脂を使用することができる。
【００３６】
例えば、スチレン−ブタジエン共重合体、スチレン−アクリロニトリル共重合体、スチレン−マレイン酸共重合体、アクリル共重合体、スチレン−アクリル酸共重合体、ポリエチレン、エチレン−酢酸ビニル共重合体、塩素化ポリエチレン、ポリ塩化ビニル、ポリプロピレン、アイオノマー、塩化ビニル−酢酸ビニル共重合体、ポリエステル、アルキド樹脂、ポリアミド、ポリウレタン、ポリカーボネート、ポリアリレート、ポリスルホン、ジアリルフタレート樹脂、ケトン樹脂、ポリビニルブチラール樹脂、ポリエーテル樹脂等の熱可塑性樹脂、シリコーン樹脂、エポキシ樹脂、フェノール樹脂、尿素樹脂、メラミン樹脂、その他架橋性の熱硬化性樹脂、エポキシアクリレート、ウレタン−アクリレート等の光硬化型樹脂等の樹脂が使用可能である。これらのバインダー樹脂は単独または二種類以上をブレンドして使用できる。
【００３７】
また、特に好適な樹脂は、帝人化成（株）社製パンライト、三菱瓦斯化学（株）社製ＰＣＺ等のビスフェノールＺ型モノマーとホスゲンとから誘導されるビスフェノールＺ型ポリカーボネートである。
【００３８】
また、上述の例に挙げたバインダー樹脂の重量平均分子量は５，０００〜２００，０００、更には１５，０００〜１００，０００が好ましい。
【００３９】
また、本発明の単層型電子写真感光体には、上述の各成分のほかに、電子写真特性に悪影響を与えない範囲で、従来公知の種々の添加剤、例えば、酸化防止剤、ラジカル補足剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光層の感度を向上させるために、例えば、テルフェニル、ハロナフトナフトキノン類、アセナフチレン等の公知の増感剤を電荷発生剤と併用してもよい。
【００４０】
また、本発明の単層型電子写真感光体においては、導電性基体と感光層との間に、感光体の特性を阻害しない範囲でバリア層が形成されていてもよい。
【００４１】
また、本発明の単層型電子写真感光体は、導電性基体上に単一の感光層を設けたものである。この感光層は、電荷発生剤、ホール輸送剤、電子輸送剤、バインダー樹脂等を適当な溶媒に溶解または分散させ、得られた塗布液を導電性基体上に塗布し、乾燥させることで形成される。
【００４２】
また、上述の感光層が形成される導電性基体としては、導電性を有する種々の材料を使用することができ、例えば、鉄、アルミニウム、銅、スズ、白金、銀、バナジウム、モリブデン、クロム、カドミウム、チタン、ニッケル、パラジウム、インジウム、ステンレス鋼、真鍮等の金属単体や、上記金属が蒸着またはラミネートされたプラスチック材料、ヨウ化アルミニウム、酸化スズ、酸化インジウム等で被覆されたガラス等があげられる。
【００４３】
また、導電性基体の形状は、使用する画像形成装置の構造に合わせて、シート状、ドラム状等のいずれであってもよく、基体自体が導電性を有するか、あるいは基体の表面が導電性を有していればよい。また、導電性基体は、使用に際して十分な機械的強度を有するものが好ましい。
【００４４】
また、上述の感光層を塗布の方法により形成する場合には、先に例示したホール輸送剤、電荷発生剤、電子受容体、結着樹脂等を適当な溶剤とともに、公知の方法、例えば、ロールミル、ボールミル、アトライタ、ペイントシェーカー、超音波分散機等を用いて分散混合して分散液を調整し、これを公知の手段により塗布して乾燥させればよい。
【００４５】
また、上述の分散液を作製するための溶剤としては、種々の有機溶剤が使用可能であり、例えば、メタノール、エタノール、イソプロパノール、ブタノール等のアルコール類、n−ヘキサン、オクタン、シクロヘキサン等の脂肪族系炭化水素、ベンゼン、トルエン、キシレン等の芳香族系炭化水素、ジクロロメタン、ジクロロエタン、クロロホルム、四塩化炭素、クロロベンゼン等のハロゲン化炭化水素、ジメチルエーテル、ジエチルエーテル、テトラヒドロフラン、エチレングリコールジメチルエーテル、ジエチレングリコールジメチルエーテル等のエーテル類、アセトン、メチルエチルケトン、シクロヘキサノン等のケトン類、酢酸エチル、酢酸メチル等のエステル類、ジメチルホルムアルデヒド、ジメチルホルムアミド、ジメチルスルホキシド等があげられる。これらの溶剤は単独で、または２種以上混合して用いられる。
【００４６】
更に、ホール輸送剤、電荷発生剤、電子受容体の分散性、感光層表面の平滑性を良くするために、界面活性剤、レベリング剤等を使用してもよい。
【００４７】
［第２の実施形態］
第２の実施形態は、除電工程を有さない画像形成装置において、正帯電の単層型電子写真感光体を備えるとともに、単層型電子写真感光体の導電性基体上に感光層が形成してあり、感光層が電荷発生剤としてのフタロシアニン系化合物、及びホール輸送剤、電子輸送剤をバインダー樹脂中に含有し、ホール輸送剤の含有量は、バインダー樹脂重量に対して、５〜５００ｗｔ％であり、さらに、電子輸送剤の含有量は、バインダー樹脂重量に対して、５〜１００ｗｔ％であり、また、フタロシアニン系化合物の含有量がバインダー樹脂重量に対して０．１〜４ｗｔ％であり、感光層の膜厚が１０〜３５μｍであって、且つ、帯電電位を８００Ｖに設定し、露光波長７８０ｎｍ、露光エネルギー１．０μＪ／ｃｍ2の条件で、５００ｍｓｅｃ経過後に測定したプラス極性とマイナス極性の感度の絶対値差が５００Ｖ以下であるとともに、プラス極性感度の絶対値が、マイナス極性感度の絶対値より小さく、さらに、単層型電子写真感光体を、帯電工程においてプラス極性に帯電させる画像形成装置である。
また、本発明としての画像形成装置の具体例としては、デジタル複写機、ファクシミリ、レーザービームプリンタ等が挙げられる。
本発明の画像形成装置において使用される単層型電子写真感光体に用いられる種々の材料については、第１の実施形態と同じであることから、ここでの説明は省略するものとする。
【００４８】
本発明の画像形成装置において使用される単層型電子写真感光体は、転写・露光メモリーが非常に小さいため、除電工程を有さない画像形成装置に使用してもメモリー画像が発生することはない。
【００４９】
また上述のように、画像形成装置の小型化やイニシャルコストダウン等のために、クリーニング工程は除電工程と同様に省略される場合がある。
【実施例】
【００５０】
以下、実施例、比較例をあげて本発明を説明する。なお、以下の実施形態は本発明を具体化した一例であって、本発明の技術的範囲を限定するものではない。
【００５１】
［実施例１〜７、参考例８］
電荷発生剤としてＸ型無金属フタロシアニン（ＣＧＭ−１）２．０重量部、一般式（１）で示されるホール輸送剤（ＨＴＭ−１）７０重量部、一般式（２）、（３）、（４）、（５）で示される電子輸送剤（ＥＴＭ−１〜ＥＴＭ−８）４０重量部、及びバインダー樹脂として重量平均分子量３０，０００のｂｉｓ−Ｚ型ポリカーボネート樹脂１００重量部、及びテトラヒドロフラン８００重量部を、ボールミル中で２４時間分散あるいは溶解させ、単層型感光層用塗布液を調合した。そして、この塗布液を、支持体としてのアルミニウム素管上にディップコート法にて塗布し、１２５℃、３０分間の熱風乾燥を行い、膜厚２０μｍの単一感光層を有する単層型感光体を作製した。
【００５２】
［比較例１〜３］
電子輸送剤としてＥＴＭ−９〜ＥＴＭ−１１を使用した以外は実施例１〜７と同様に単層型感光体を作製した。
【００５３】
＜ＨＴＭ−１＞
【化８】
2006031048.tif 000005
【００５４】
＜ＥＴＭ−１＞
【化９】
2006031048.tif 000006
【００５５】
＜ＥＴＭ−２＞
【化１０】
2006031048.tif 000007
【００５６】
＜ＥＴＭ−３＞
【化１１】
2006031048.tif 000008
【００５７】
＜ＥＴＭ−４＞
【化１２】
2006031048.tif 000009
【００５８】
＜ＥＴＭ−５＞
【化１３】
2006031048.tif 000010
【００５９】
＜ＥＴＭ−６＞
【化１４】
2006031048.tif 000011
【００６０】
＜ＥＴＭ−７＞
【化１５】
2006031048.tif 000012
【００６１】
＜ＥＴＭ−８＞
【化１６】
2006031048.tif 000013
【００６２】
＜ＥＴＭ−９＞
【化１７】
2006031048.tif 000014
【００６３】
＜ＥＴＭ−１０＞
【化１８】
2006031048.tif 000015
【００６４】
＜ＥＴＭ−１１＞
【化１９】
2006031048.tif 000016
【００６５】
［実施例９〜１６］
電荷発生剤としてチタニルフタロシアニン（ＣＧＭ−２）を使用した以外は、実施例１〜８と同様に単層型感光体を作製した。
【００６６】
［比較例４〜６］
電荷発生剤としてチタニルフタロシアニン（ＣＧＭ−２）を使用した以外は、比較例１〜３と同様に単層型感光体を作製した。
【００６７】
［比較例７］
電荷発生剤としてＸ型無金属フタロシアニン（ＣＧＭ−１）を４．５重量部含有させた以外は、実施例１と同様に単層型感光体を作製した。
【００６８】
［比較例８］
膜厚４０μｍの感光層を得た以外は、実施例１と同様に単層型感光体を作製した。
【００６９】
＜比較例９＞電荷発生剤としてチタニルフタロシアニン（ＣＧＭ−２）を４．５重量部含有させた以外は、実施例９と同様に単層型感光体を作製した。
【００７０】
［比較例１０］
膜厚４０μｍの感光層を得た以外は、実施例９と同様に単層型感光体を作製した。
【００７１】
上記各実施例、比較例の単層型電子写真感光体について、下記の各特性を評価した。評価結果を表１、２に示した。また、これらのデータのうち、転写メモリー電位・露光メモリー電位と、プラス極性感度とマイナス極性感度の絶対値差との関係を図１に示した。
【００７２】
＜プラス極性感度評価＞
ジェンテック（ＧＥＮＴＥＣ）社製のドラム感度試験機（商品名ジェンテックシンシア３０Ｍ）を用いて、各実施例、比較例の電子写真感光体に印加電圧を加えて、その表面を＋８００Ｖに帯電させた。次に、上記試験機の露光光源であるハロゲンランプの白色光からバンドパスフィルターを用いて取り出した波長７８０ｎｍの単色光（半値幅２０ｎｍ，光強度２０μＷ）を、上記帯電状態の感光体の表面に露光（露光時間１００ｍｓｅｃ）した（露光エネルギーは１．０μＪ／ｃｍ2）。そして、露光開始時点から５００ｍｓｅｃ経過した時点での表面電位を露光後電位ＶLP（Ｖ）として測定した。すなわち、露光後電位が小さいほど感光体は高感度である。
【００７３】
＜マイナス極性感度評価＞
ジェンテック（ＧＥＮＴＥＣ）社製のドラム感度試験機（商品名ジェンテックシンシア３０Ｍ）を用いて、各実施例、比較例の電子写真感光体に印加電圧を加えて、その表面を−８００Ｖに帯電させた以外は、上述の＜プラス極性感度評価＞と同様に、露光開始時点から５００ｍｓｅｃ経過した時点での表面電位を露光後電位ＶLN（Ｖ）として測定した。
【００７４】
＜転写メモリー電位評価＞
除電ランプを取除いた京セラミタ（株）社製マルチファンクションプリンタＡｎｔｉｃｏ４０に、各実施例、比較例の電子写真感光体を搭載し、転写バイアスを印加しない時の表面電位、及び転写バイアス印加時の次帯電工程後の表面電位を測定し、その差異を転写メモリー電位とした。転写メモリー電位については、転写メモリー画像の発生しない４５Ｖ以下を可、４５Ｖより大きい場合を不可とした。
【００７５】
＜露光メモリー電位評価＞
除電ランプを取除いた京セラミタ（株）社製マルチファンクションプリンタＡｎｔｉｃｏ４０に、各実施例、比較例の電子写真感光体を搭載し、未露光時の表面電位、及び露光時の次帯電工程後の表面電位を測定し、その差異を露光メモリー電位とした。露光メモリー電位については、転写メモリー電位と同様、露光メモリー画像の発生しない４５Ｖ以下を可、４５Ｖより大きい場合を不可とした。
【００７６】
＜転写メモリー画像評価＞
除電ランプを取除いた京セラミタ（株）社製マルチファンクションプリンタＡｎｔｉｃｏ４０に、各実施例、比較例の電子写真感光体を搭載し、印写試験を実施し、転写メモリー画像が発生しているか否かを目視により判断した。転写メモリー画像とは、図６に示すように、前面グレー（マンセル値：Ｎ＝６．５）原稿を使用し印写試験を実施した場合、転写バイアスが印加された部分の感光体表面電位の低下により、ドラム長手方向に黒横帯が発生した画像を示す。
【００７７】
＜露光メモリー画像評価＞
除電ランプを取除いた京セラミタ（株）社製マルチファンクションプリンタＡｎｔｉｃｏ４０に、各実施例、比較例の電子写真感光体を搭載し、印写試験を実施し、露光メモリー画像が発生しているか否かを目視により判断した。露光メモリー画像とは、図７に示すような原稿を使用し印写試験を実施した場合、強い露光部分（黒ベタ部）の感光体表面電位の低下により、露光部分のゴースト画像がグレー部に発生した画像を示す。
【００７８】
【表１】
2006031048.tif 000017
【００７９】
【表２】
2006031048.tif 000018
【００８０】
表１、２、図１より、プラス極性とマイナス極性の感度の絶対値差が５００Ｖ以下である場合、転写メモリー電位及び露光メモリー電位の両方が４５Ｖ以下となり、メモリー画像が発生しないことが明らかとなった。
【００８１】
図２には、実施例６に準じて作製した単層型電子写真感光体のＸ型無金属フタロシアニン添加量と、転写メモリー電位・露光メモリー電位との関係を、図３には、感光体のＸ型無金属フタロシアニン添加量と、プラス極性とマイナス極性の感度の絶対値差との関係を示した。
【００８２】
図２、３より、Ｘ型無金属フタロシアニン添加量がバインダー樹脂重量に対して４ｗｔ％以下の場合、プラス極性とマイナス極性の感度の絶対値差が５００Ｖ以下、転写メモリー電位及び露光メモリー電位の両方が４５Ｖ以下となった。
【００８３】
図４には、実施例６に準じて作製した単層型電子写真感光体の感光層膜厚と、転写メモリー電位・露光メモリー電位との関係を、図５には感光体の感光層膜厚と、プラス極性とマイナス極性の感度の絶対値差との関係を示した。
【００８４】
図４、５より、感光層膜厚が３５μｍ以下の場合、プラス極性とマイナス極性の感度の絶対値差が５００Ｖ以下、転写メモリー電位及び露光メモリー電位の両方が４５Ｖ以下となった。
【図面の簡単な説明】
【００８５】
【図１】各実施例、比較例の単層型電子写真感光体の転写メモリー電位・露光メモリー電位と、プラス極性とマイナス極性の感度の絶対値差との関係を示すグラフである。
【図２】単層型電子写真感光体のＸ型無金属フタロシアニン添加量と、転写メモリー電位・露光メモリー電位との関係を示すグラフである。
【図３】単層型電子写真感光体のＸ型無金属フタロシアニン添加量と、プラス極性とマイナス極性の感度の絶対値差との関係を示すグラフである。
【図４】単層型電子写真感光体の感光層膜厚と、転写メモリー電位・露光メモリー電位との関係を示すグラフである。
【図５】単層型電子写真感光体の感光層膜厚と、プラス極性とマイナス極性の感度の絶対値差との関係を示すグラフである。
【図６】転写メモリー画像評価用原稿と転写メモリー画像を示す図である。
【図７】露光メモリー画像評価用原稿と露光メモリー画像を示す図である。
【図１】
2006031048.tif 000019
【図２】
2006031048.tif 000020
【図３】
2006031048.tif 000021
【図４】
2006031048.tif 000022
【図５】
2006031048.tif 000023
【図６】
2006031048.tif 000024
【図７】
2006031048.tif 000025